МЕТАЛЛИЧЕСКИЙ МАТЕРИАЛ С ОБРАБОТАННОЙ ПОВЕРХНОСТЬЮ БЕЗ ПРИМЕНЕНИЯ ХРОМАТА

1. Металлический материал с обработанной поверхностью, отличающийся тем, что включает металлический материал, имеющий
(1) поверхность, на которую наносят и высушивают водное средство для обработки поверхности металла, причем
водное средство для обработки поверхности металла, включает:
1
2
3
1
2
3
(2) кремнийорганическое соединение (W), полученное, смешиванием силанового связующего (А), содержащего одну амино группу в молекуле и силанового связующего (В), содержащего одну глицидильную группу в молекуле, при весовом отношении твердых веществ [(А)/(В)] 0,5-1,7 и содержащего в молекуле, по меньшей мере, две функциональные группы (а) формулы -SiRRR, в которой R, R и R независимо представляют алкокси группу или гидрокси группу, по меньшей мере, один представляет алкокси группу и одну или более, по меньшей мере, одного типа гидрофильных функциональных групп (b), выбранные из гидрокси группы, являющейся одной отличной от группы, которая может быть включена в функциональную группу (а) и амино группы со средним молекулярным весом 1000-10000,
(3) по меньшей мере, один тип фторсоединения (X), выбранного из фторотитановой кислоты или фтороциркониевой кислоты,
(4) фосфорную кислоту (Y), и
(5) соединение ванадия (Z),
так, чтобы образовать композитное покрытие, содержащее различные ингредиенты,
причем ингредиенты композитного покрытия имеют:
(6) весовое отношение твердых веществ [(X)/(W)] кремнийорганического соединения (W) и фторсоединения (X), составляющее 0,02-0,07,
(7) весовое отношение твердых веществ [(Y)/(W)] кремнийорганического соединения (W) и фосфорной кислоты (Y), составляющее 0,03-0,12,
(8) весовое отношение твердых веществ [(Z)/(W)] кремнийорганического соединения (W) и соединения ванадия (Z), составляющее 0,05-0,17, и
(9) весовое отношение твердых веществ [(Z)/(X)] фторсоединения (X) и соединение ванадия (Z), составляющее 1,3-6,0.
2. Металлический материал с обработанной поверхностью по п.1, отличающийся тем, что дополнительно содержит в покрытии в качестве ингредиента (С), по меньшей мере, один тип соединения кобальта, выбранного из группы, включающей сульфат кобальта, нитрат кобальта и карбонат кобальта, причем весовое отношение твердых веществ [(C)/(W)] указанного кремнийорганического соединения (W) и соединения кобальта (С) составляет 0,01-0,1.
2
3. Металлический материал с обработанной поверхностью по пп.1 и 2, отличающийся тем, что на его поверхности нанесено и высушено водное средство для обработки поверхности металла при максимальной температуре более 50°С и менее 250°С для получения веса покрытия 0,05-2,0 г/м.
4. Металлический материал с обработанной поверхностью по пп.1 и 2, отличающийся тем, что он представляет собой оцинкованный стальной лист.